ТКАНАЯ ОСНОВА ДЛЯ ПОКРЫТИЙ

Полезная модель относится к производству текстильных материалов и может быть использована в качестве армирующего слоя полимерного покрытия - тентового материала для автомобилей, легких строений, укрытий.
Известна ткань - основа для покрытий, образованная переплетением (ткачеством) полиэфирных текстурированных основных и уточных нитей 9,2...38,2 текс, поверхностной плотностью 79...225 г/м [1].
Однако данную ткань нельзя использовать в качестве основы для производства легких тентов и укрытий по причине большой материалоемкости, жесткости, низкой прочности на раздир полотна тентов и укрытий.
2
За прототип принята ткань суровая полиэфирная, используемая в качестве основы полимерных покрытий, содержащая основные и уточные нити полотняного переплетения, выполненные из текстурированных нитей 25 текс (основа) и 9,2 текс (уток), поверхностной плотностью 78 г/м [2].
- Недостатком такой основы является неравномерность разрывных нагрузок по основе и утку - 800 и 100 Н/5 см (соотношение равно 8,0), что неудовлетворительно сказывается на качественных характеристиках основы.
Техническим результатом заявляемой полезной модели является улучшение технических характеристик ткани и изделий из нее за счет выравнивания разрывных нагрузок по основе и утку до 530...470 и 380...410 Н (соотношение 1,18...1,36) соответственно.
2
Указанный технический результат достигается тем, что в тканой основе для покрытий, образованной полотняным переплетением основных и уточных полиэфирных текстурированных нитей, согласно полезной модели, в качестве основных и уточных нитей используют пневмосоединенные нити, основные нити имеют линейную плотность 18,5...16,7 текс в количестве 220...248 нитей на 10 см, а уточные нити выполнены линейной плотностью 18,5...24,5 в количестве 170...120 нитей на 10 см, при этом поверхностная плотность ткани составляет 70...77 г/м, а соотношение разрывных нагрузок основы кутку - 1,18...1,36.
Большая материалоемкость 78...225 г/М, а следовательно и жесткость полимерного покрытия (тентов и т.п.) и низкая прочность на раздир полотна ткани и изделий из нее устраняются в заявляемой полезной модели за счет применения основных и уточных нитей пневмосоединенными, причем для достижения равной прочности на разрыв произведение линейной плотности нитей на их количество подбираются равными как по основе так и по утку, а прочность на раздир достигается путем увеличения линейной плотности нитей утка.
В таблице, приведены физико-механические показатели как заявляемой тканой основы так и аналогичных тканых основ.
Соотношение разрывной нагрузки о/у
Оценка, ±
№ заправки
Наименование показателей
Число нитей на 10 см
Разрывная нагрузка полоски ткани (50×200) мм, Н
Удлинение при разрыве, %
Поверхностная плотность, г/м<sup>2</sup>
Линейная плотность нити, текс
Основа
Уток
Основа
Уток
Основа
Уток
Основа
Уток
1
2
3
4
5
6
7
8
9
10
11
12
8,00
-
1
250
125
800
100
10
10
78
НПТ
НПТ
25
9,2
5,33
-
2
250
125
800
150
10
10
80
НПТ
НПТ
25
12,0
2,67
-
3
250
100
800
300
10
10
100
НПТ
НПТ
25
38
1,67
-
4
95
115
500
300
15
15
80
37
37
1,23
+
5
220
120
470
380
10
10
70
ПСН
ПСН
16,7
24,5
1,27
+
6
220
130
520
410
10
10
77
ПСН
ПСН
18,5
24,5
1,18
+
7
220
170
470
400
10
10
72
ПСН
ПСН
16,7
18,5
1,36
+
8
248
125
530
390
10
10
76
16,7
24,5
1,81
-
9
248
100
580
320
10
10
75
18,5
24,5
2,83
-
10
220
100
680
240
10
10
77
24,5
18,5
где НПТ - нить полиэфирная текстурированная;
ПСН - нить полиэфирная пневмосоединенная.Пример 1 (по прототипу).
Тканая основа выполнена полотняным переплетением основных и уточных полиэфирных нитей.
Линейная плотность основных нитей составляет 25 текс, в количестве 250 нитей на 10 см, а уточных - 9,2 текс в количестве 125 нитей на 10 см.
Соотношение разрывной нагрузки основы к утку составляет 8,0, а минимальная нагрузка на раздир равна 1,0 ед., что не соответствует предъявляемым требованиям.
Пример 2 (по прототипу).
То же, линейная плотность по утку составляет 12 текс. Соотношение разрывной нагрузки равно 5,33 (что неудовлетворительно), минимальный раздир (по утку) - 1,3 единиц (неудовлетворительно).
Пример 3 (по прототипу).
2
То же, поверхностная плотность составляет 100 г/м, а соотношение разрывной нагрузки основы к утку составляет 2,67. Данные показатели неудовлетворительны.
Пример 4 (по аналогу).
Основа образована полотняным переплетением основных и уточных полиэфирных нитей. Линейная плотность основных нитей составляет 37 текс, в количестве 95 нитей на 10 см, а уточных 37 текс в количестве 115 нитей на 10 см. При этом разрывная нагрузка по утку составляет 300 Н (неудовлетворительно), а соотношение разрывной нагрузки основы к утку составляет 1,67 (неудовлетворительно).
Пример 5 (заявляемая тканая основа).
Тканая основа имеет полотняное переплетение. Основные и уточные нити выполнены полиэфирными текстурированными, пневмосоединенными. Линейная плотность основных нитей составляет 16,7 текс в количестве 220 нитей на 10 см, а уточных - 24,5 текс в количестве 120 нитей на 10 см.
2
Соотношение разрывной нагрузки основы к утку составляет 1,23, минимальный раздир - 1,82 единиц, поверхностная плотность - 70 г/м.
Пример 6. (заявляемая тканая основа).
То же, линейная плотность основных нитей составляет 18,5 текс в количестве 220 нитей на 10 см, линейная плотность уточных нитей составляет 24,5 текс в количестве 130 нитей на 10 см.
2
При этом соотношение разрывной нагрузки основы к утку равна 1,27, минимальный раздир - 2 единицы, поверхностная плотность составляет 77 г/м.
Пример 7. (заявляемая тканая основа).
То же, линейная плотность основных нитей составляет 16,7 текс в количестве 220 нитей на 10 см, линейная плотность уточных нитей - 18,5 текс в количестве 170 нитей на 10 см.
2
Соотношение разрывной нагрузки основы к утку составляет 1,18 минимальный раздир - 1,82 единицы, поверхностная плотность - 72 г/м.
Пример 8. (заявляемая тканая основа).
То же, линейная плотность основных нитей - 16,7 текс в количестве 248 нитей на 10 см, линейная плотность уточных нитей - 24,5 текс в количестве 12,5 нитей на 10 см.
Соотношение разрывной нагрузки основы к утку при этом составляет 1,36, минимальный раздир - 1,82 единицы.
Примеры 9, 10.
То же, линейная плотность и число уточных нитей на 10 см имеют заграничные величины.
Разрывная.нагрузка при этом составляет соответственно 320 и 240 Н, а соотношение разрывной нагрузки основы к утку - 1,51 и 2,83 соответственно, что не соответствует предъявляемым требованиям.
Источники информации
1. Технические условия ТУ РБ 00204056. 070-95 «Ткань - основа для покрытий», с. 3, табл. 2, поз. 4-11.
2. Технические условия ТУ РБ 00204056. 070-95 «Ткань - основа для покрытий», с. 3, табл. 2, поз. 9.